(57)【特許請求の範囲】
【請求項１】
ピストン本体の頂面に凹状の皿部を有し、該皿部に対して燃料噴射弁から燃料が直接吹き付けられる筒内噴射式内燃機関のピストンにおいて、
前記皿部の前記燃料噴射弁から燃料が直接吹き付けられる燃料衝突部に対し、板状に形成された低熱伝導材料プレートが載置され、該低熱伝導材料プレートは、上方からの溶射凝固によって前記ピストン本体に固定されてなるとともに、同低熱伝導材料プレートは前記ピストン本体と凹凸を介して接触され、同低熱伝導材料プレートと同ピストン本体との接触面には前記凹凸により形成された隙間がそのまま残されてなる
ことを特徴とする筒内噴射式内燃機関のピストン。
【請求項２】
ピストン本体の頂面に凹状の皿部を有し、該皿部に対して燃料噴射弁から燃料が直接吹き付けられる筒内噴射式内燃機関のピストンにおいて、
前記皿部の前記燃料噴射弁から燃料が直接吹き付けられる燃料衝突部に対し、前記ピストン本体との間での断熱性の制御が可能な空気層を介して低熱伝導材料が配設され、該低熱伝導材料は、前記ピストン本体との界面に湯回り制御用の凹凸を有して同ピストン本体に鋳込まれてなり、前記湯回り制御用の凹凸は断面正方形をなす複数の窪みを含み、該窪みの深さは前記正方形の一辺の長さの２分の１以上である
ことを特徴とする筒内噴射式内燃機関のピストン。
【請求項３】
ピストン本体の頂面に凹状の皿部を有し、該皿部に対して燃料噴射弁から燃料が直接吹き付けられる筒内噴射式内燃機関のピストンにおいて、
前記皿部の前記燃料噴射弁から燃料が直接吹き付けられる燃料衝突部に対し、前記ピストン本体との間での断熱性の制御が可能な空気層を介して低熱伝導材料が配設され、該低熱伝導材料は、前記ピストン本体との界面に湯回り制御用の凹凸を有して同ピストン本体に鋳込まれてなり、前記湯回り制御用の凹凸はその内面が球面をなす複数の窪みを含み、該窪みの深さは前記球面の直径の２分の１以上である
ことを特徴とする筒内噴射式内燃機関のピストン。
【請求項４】
ピストン本体の頂面に凹状の皿部を有し、該皿部に対して燃料噴射弁から燃料が直接吹き付けられる筒内噴射式内燃機関のピストンを製造する方法であって、
前記燃料噴射弁から燃料が直接吹き付けられる燃料衝突部に凹部を形成する工程と、
前記凹部内に、板状に形成されてその載置面に凹凸を有する低熱伝導材料プレートを載置する工程と、
該低熱伝導材料プレートの載置された凹部にその上方から低熱伝導材料を溶射し、これを凝固して同低熱伝導材料プレートを前記ピストン本体に固定する工程と、
を備えることを特徴とする筒内噴射式内燃機関のピストンの製造方法。
【請求項５】
ピストン本体の頂面に凹状の皿部が形成されるとともに、燃料噴射弁から燃料が直接吹き付けられる該皿部の燃料衝突部に低熱伝導材料を鋳込み配設する筒内噴射式内燃機関のピストンの製造方法であって、
前記低熱伝導材料の前記ピストン本体との接合界面に、湯回り制御用の凹凸を予め設け、前記湯回り制御用の凹凸を断面正方形をなす複数の窪みとして形成し、該窪みの深さを前記正方形の一辺の長さの２分の１以上とする
ことを特徴とする筒内噴射式内燃機関のピストンの製造方法。
【請求項６】
ピストン本体の頂面に凹状の皿部が形成されるとともに、燃料噴射弁から燃料が直接吹き付けられる該皿部の燃料衝突部に低熱伝導材料を鋳込み配設する筒内噴射式内燃機関のピストンの製造方法であって、
前記低熱伝導材料の前記ピストン本体との接合界面に、湯回り制御用の凹凸を予め設け、前記湯回り制御用の凹凸をその内面が球面をなす複数の窪みとして形成し、該窪みの深さを前記球面の直径の２分の１以上とする
ことを特徴とする筒内噴射式内燃機関のピストンの製造方法。
【発明の詳細な説明】
【０００１】
【発明の属する技術分野】
本発明は、筒内噴射式内燃機関のピストン及びその製造方法に関するものである。
【０００２】
【従来の技術】
燃焼室内に燃料を直接噴射するとともに、同燃焼室内での混合気の挙動を厳密に制御することで、混合気を点火プラグ近傍に集中させて、超希薄混合気による成層燃焼を可能とした筒内噴射式内燃機関が知られている。
【０００３】
こうした筒内噴射式内燃機関では、燃料噴射弁が燃焼室に直接取り付けられており、機関の運転状態に応じて同燃料噴射弁による燃料噴射時期が精密且つ最適に制御されている。また、ピストンの頂面には凹状に窪んだ凹部が形成されており、上記成層燃焼時などには、燃料噴射弁からこの凹部に向けて燃料を直接吹き付けることによって、点火プラグの近傍のみに可燃混合気が集中するようにしている。
【０００４】
ただし、こうしたピストンにあって、上記燃料が吹き付けられる部位（燃料衝突部）は、熱容量の大きいピストン本体に直接形成されるとともに、燃料の蒸発に伴う潜熱によっても冷却されるため、機関始動時などの冷間運転時には、この燃料衝突部が十分に昇温されず、燃料の蒸発が阻害されてしまい、適切な混合気を形成できなくなることがある。
【０００５】
そこで従来、例えば特開平５−７１３５０号公報に記載の筒内噴射式内燃機関のピストンでは、上記凹部の燃料衝突部に断熱部材を設けることで、燃料衝突部からピストン本体への熱伝導を抑制するようにしている。
【０００６】
【発明が解決しようとする課題】
このように、断熱部材を設けることで、燃料衝突部とピストン本体との熱伝導をある程度は抑制することができる。しかし、上記燃料の蒸発に伴う潜熱による冷却を考慮すると、上記燃料衝突部の昇温効果もそれ程期待することができなくなる。このため、やはり冷間運転時には、上記凹部に噴射された燃料の蒸発を促進して、適切な混合気を形成することが困難となる。
【０００７】
本発明は、こうした実情に鑑みてなされたものであって、その目的は、機関の冷間運転時であれ、噴射された燃料の蒸発を良好に促進することのできる筒内噴射式内燃機関のピストン及びその製造方法を提供することにある。
【００１６】
【課題を解決するための手段】
上記目的を達成するため、請求項１に記載の発明は、ピストン本体の頂面に凹状の皿部を有し、該皿部に対して燃料噴射弁から燃料が直接吹き付けられる筒内噴射式内燃機関のピストンにおいて、前記皿部の前記燃料噴射弁から燃料が直接吹き付けられる燃料衝突部に対し、板状に形成された低熱伝導材料プレートが載置され、該低熱伝導材料プレートは、上方からの溶射凝固によって前記ピストン本体に固定されてなるとともに、同低熱伝導材料プレートは前記ピストン本体と凹凸を介して接触され、同低熱伝導材料プレートと同ピストン本体との接触面には前記凹凸により形成された隙間がそのまま残されてなることをその要旨とする。
【００１７】
上記構成によれば、低熱伝導材料プレートとピストン本体との間の凹凸によって、それらの界面には適度な空気層が形成されるようになる。こうして形成された空気層によって、低熱伝導材料プレートからピストン本体への熱伝導は適度に抑制されるようになり、同低熱伝導材料プレートを適度に昇温し、燃料の蒸発を良好に促進することができるようになる。
【００１８】
上記界面に形成される空気層の量は、低熱伝導材料プレート及びピストン本体の当接面の粗さを変えるといった加工精度の調整によって簡単に調整できるため、その断熱性を制御し、低熱伝導材料の過剰な高温化を防止しながらも、機関の冷間運転時であれ、燃料の蒸発を良好に促進できるようになる。
【００２１】
鋳込みを行う際には、鋳込まれる材料の表面に凹凸を形成することで、溶湯との密着性を高める処理が施されることがあるが、この凹凸の形状を適宜調整することで溶湯の湯回りを逆に悪化させることができる。
【００２２】
上記界面に形成される空気層の量は、凹凸の形状を変更することで簡単に調整できるため、その断熱性を制御し、低熱伝導材料の過剰な高温化を防止しながらも、機関の冷間運転時であれ、燃料の蒸発を良好に促進できるようになる。
【００２３】
請求項２に記載の発明は、ピストン本体の頂面に凹状の皿部を有し、該皿部に対して燃料噴射弁から燃料が直接吹き付けられる筒内噴射式内燃機関のピストンにおいて、前記皿部の前記燃料噴射弁から燃料が直接吹き付けられる燃料衝突部に対し、前記ピストン本体との間での断熱性の制御が可能な空気層を介して低熱伝導材料が配設され、該低熱伝導材料は、前記ピストン本体との界面に湯回り制御用の凹凸を有して同ピストン本体に鋳込まれてなり、前記湯回り制御用の凹凸は断面正方形をなす複数の窪みを含み、該窪みの深さは前記正方形の一辺の長さの２分の１以上であることをその要旨とする。
【００２４】
また、請求項３に記載の発明は、ピストン本体の頂面に凹状の皿部を有し、該皿部に対して燃料噴射弁から燃料が直接吹き付けられる筒内噴射式内燃機関のピストンにおいて、前記皿部の前記燃料噴射弁から燃料が直接吹き付けられる燃料衝突部に対し、前記ピストン本体との間での断熱性の制御が可能な空気層を介して低熱伝導材料が配設され、該低熱伝導材料は、前記ピストン本体との界面に湯回り制御用の凹凸を有して同ピストン本体に鋳込まれてなり、前記湯回り制御用の凹凸はその内面が球面をなす複数の窪みを含み、該窪みの深さは前記球面の直径の２分の１以上であることをその要旨とする。
【００２５】
低熱伝導材料に湯回り制御用の凹凸を設けることで、ピストン本体に鋳込む際にそれらの界面に空気層を形成できようになるが、この湯回り制御用の凹凸を上記請求項２及び請求項３にそれぞれ記載された形状とすることで、適度な湯回り不良が生じ、低熱伝導材料からピストン本体への熱伝導を適度に制御できるようになる。
【００３５】
また、請求項４に記載の発明は、ピストン本体の頂面に凹状の皿部を有し、該皿部に対して燃料噴射弁から燃料が直接吹き付けられる筒内噴射式内燃機関のピストンを製造する方法であって、前記燃料噴射弁から燃料が直接吹き付けられる燃料衝突部に凹部を形成する工程と、前記凹部内に、板状に形成されてその載置面に凹凸を有する低熱伝導材料プレートを載置する工程と、該低熱伝導材料プレートの載置された凹部にその上方から低熱伝導材料を溶射し、これを凝固して同低熱伝導材料プレートを前記ピストン本体に固定する工程と、を備えることをその要旨とする。
【００３６】
上記方法によれば、低熱伝導材料プレートが載置された凹部にその上方から低熱伝導材料を溶射し、これを凝固して同低熱伝導材料プレートをピストン本体に固定するようにしたことで、低熱伝導材料プレート及び凹部の載置面の凹凸によって適度な空気層が形成されるようになる。載置面の凹凸の割合を表面粗さの変更といった加工精度の調整により上記空気層の量を調整することで、燃料衝突部の断熱性を簡単に制御でき、燃料衝突部の過剰な高温化を防止しながらも適度に昇温し、機関の冷間運転時であれ、燃料の蒸発を良好に促進することができるようになる。
【００３８】
低熱伝導材料に湯回り制御用の凹凸を形成しておき、鋳込み時の湯回りを作為的に悪化させることで、同低熱伝導材料とピストン本体との接合界面に適度な空気層を形成することができる。湯回り制御用凹凸にて低熱伝導材料の断熱性を制御できるため、燃料衝突部の過剰な高温化を防止しながらも適度に昇温し、機関の冷間運転時であれ、燃料の蒸発を良好に促進することができるようになる。
【００３９】
請求項５に記載の発明は、ピストン本体の頂面に凹状の皿部が形成されるとともに、燃料噴射弁から燃料が直接吹き付けられる該皿部の燃料衝突部に低熱伝導材料を鋳込み配設する筒内噴射式内燃機関のピストンの製造方法であって、前記低熱伝導材料の前記ピストン本体との接合界面に、湯回り制御用の凹凸を予め設け、前記湯回り制御用の凹凸を断面正方形をなす複数の窪みとして形成し、該窪みの深さを前記正方形の一辺の長さの２分の１以上とすることをその要旨とする。
【００４０】
また、請求項６に記載の発明は、ピストン本体の頂面に凹状の皿部が形成されるとともに、燃料噴射弁から燃料が直接吹き付けられる該皿部の燃料衝突部に低熱伝導材料を鋳込み配設する筒内噴射式内燃機関のピストンの製造方法であって、前記低熱伝導材料の前記ピストン本体との接合界面に、湯回り制御用の凹凸を予め設け、前記湯回り制御用の凹凸をその内面が球面をなす複数の窪みとして形成し、該窪みの深さを前記球面の直径の２分の１以上とすることをその要旨とする。
【００４１】
上記請求項５及び請求項６に記載の発明によれば、湯回り制御用の凹凸を各請求項にそれぞれ記載された形状とすることで、所望とする適度な湯回り不良が生じ、適量の空気層が形成されるため、低熱伝導材料からピストン本体への熱伝導を適度に制御できるようになる。
【００４３】
【発明の実施の形態】
（第１の実施の形態）
以下、本発明を具体化した第１の実施の形態について、図１及び図２に基づき詳細に説明する。
【００４４】
図１に、本実施の形態にかかる筒内噴射式内燃機関用ピストンが配設された内燃機関における同ピストン付近の側部断面構造を示す。
この図１に示すように、内燃機関のシリンダブロック１０内にはピストン２０が摺動可能に配設されている。ピストン２０の頂面とシリンダヘッド１５との間に形成された燃焼室１１には、燃料噴射弁１３及び点火プラグ１４が取り付けられている。
【００４５】
このピストン２０はアルミニウム合金の鋳物によって形成されている。また、ピストン２０の頂面には、燃料噴射弁１３の先端から点火プラグ１４の先端に対向する部分にかけて凹状の皿部２１が形成されている。そして機関運転中、燃料噴射弁１３は、ピストン２０のこの皿部２１に向けて燃料を噴射する。こうして噴射された燃料は、皿部２１の底面から同皿部２１の上記燃料噴射弁１３に対向する側面にかけて吹き付けられる。
【００４６】
図２に、このピストン２０の側部断面構造を示す。同図２に示すように、この実施の形態にかかるピストン２０にあって、その皿部２１の底面から上記燃料噴射弁１３に対向する側面、すなわち上記燃料が吹き付けられる部分（燃料衝突部）には、低熱伝導部材２２が配設されている。この低熱伝導部材２２は、熱伝導率の低いチタン系合金の焼結材によって形成されている。
【００４７】
そしてこの焼結材からなる低熱伝導部材２２は、粉末状のチタン系合金材料を型内で加圧成形し、それを焼結して粉末状の材料同士を溶着させることで製造されており、その内部には所定の割合で気孔が形成されている。なお、この焼結材からなる低熱伝導部材２２中に含まれる気孔の割合（気孔率）は、上記加圧成形時に粉末材料を圧縮する荷重を調整することで、気孔率０〜４０％程度の範囲で任意に設定することができる。
【００４８】
本実施の形態のピストン２０にあっては、この低熱伝導部材２２の内部に形成された気孔とチタン系合金材料そのものの熱伝導率の低さとから、同低熱伝導部材２２を適度な断熱材として用いるとともに、上記気孔率の設定を通じてその断熱性、すなわち低熱伝導部材２２からピストン２０本体部分への熱伝導を適度に制御することとしている。そのため、燃料衝突部を良好に昇温して、燃料の蒸発を促進することができ、機関始動時などの冷間運転時にも、早期に適切な燃焼を得ることができるようになる。
【００４９】
なお、上記断熱性の制御に関しては、特に気孔率２０〜４０％の範囲で、同低熱伝導部材２２としての断熱性の最適化を図ることができ、少なくとも気孔率３０％程度に設定すれば、上記燃料衝突部の良好な昇温効果が得られることが、発明者らの実験によって確認されている。
【００５０】
またちなみに、上記低熱伝導部材２２はその断熱性が高すぎると、機関運転中に燃料衝突部が昇温し続けて高温となり過ぎてしまい、ノッキングが発生し易くなるなどの不具合が発生するが、本実施の形態のピストンでは、焼結材の加圧成形に際し、その気孔率を調整して、断熱性を制御することとすれば、該断熱性が過度に高くなることもない。
【００５１】
以上説明したように、本実施の形態によれば、以下のような優れた効果が得られるようになる。
（１）チタン系合金の焼結材によって形成された低熱伝導部材２２の内部に形成された気孔によって、同低熱伝導部材２２からピストン２０の本体部分への熱伝導が適度に制御されるため、燃料衝突部を良好に昇温して、燃料の蒸発を促進することができる。
【００５２】
（２）また、上記気孔の割合（気孔率）は、焼結材の加圧成形時の圧縮荷重の調整によって任意に設定することができるため、上記燃料衝突部における昇温効果の調整も容易である。
【００５３】
（３）低熱伝導部材２２の気孔率を２０〜３０％の範囲とすることで、上記燃料衝突部の過剰な高温化を防止しながらも、優れた昇温効果を得ることができ、燃料の蒸発を好適に促進することができる。
【００５４】
（４）低熱伝導部材２２を焼結材としたことで、皿部２１のリップ部等、その形状に応じた加工も容易である。
（第２の実施の形態）
次に、本発明を具体化した第２の実施の形態について、図３に基づき詳細に説明する。
【００５５】
図３に、本実施の形態にかかる筒内噴射式内燃機関のピストンの側部断面構造を示す。
同図３に示されるように、本実施の形態のピストン３０にも、その皿部３１の底面から一側面にかけて低熱伝導部材３２が配設されている。この低熱伝導部材３２は、先の第１の実施の形態と同様に、チタン系合金の焼結材によって形成されている。
【００５６】
また、ピストン３０の本体部分は、これも先の第１の実施の形態と同様、アルミニウム合金の鋳物によって形成されているが、本実施の形態においては、このピストン３０の本体部分の鋳造時に、その内部に上記低熱伝導部材３２を鋳込むようにしている。
【００５７】
ところで、こうした鋳込みを行う際には、鋳込み材料の鋳造材料（溶湯）との接合面に、材料間の密着性を高めるための接合処理（予接合処理）が施されることがある。本実施の形態においても、低熱伝導部材３２の下面にこうした接合処理を施すこととしているが、特に本実施の形態ではこの接合処理を上記接合面の一部分（３３）だけに行うようにしている。なお、本実施の形態では、この接合処理として、低熱伝導部材３２にアルミニウム合金の溶解液を塗布するアルフィン処理を施すこととしている。
【００５８】
このように、接合処理をそれらの接合面の一部分（３３）のみに行うことにより、接合処理の施されていない部分では、材料間の密着性が低下し、鋳込み材料である低熱伝導部材３２とピストン３０の本体部分との界面に部分的に空気層が形成される。そして、こうして接合面間に部分的に形成された空気層によって、低熱伝導部材３２からピストン３０の本体部分への熱伝導は適度に抑制されるようになる。したがって、この場合も、前述した燃料衝突部の良好な昇温を図り、燃料の蒸発を促進することができるようになる。なお、接合面間に形成される空気層の量は、上記接合処理を施す部分の割合を調整することで容易に設定することができ、所望とするだけの空気層を簡単に形成することができる。
【００５９】
またちなみに、上記低熱伝導部材３２はその断熱性が高すぎると、機関運転中に燃料衝突部が昇温し続けて高温となり過ぎてしまい、ノッキングが発生し易くなるなどの不具合が発生するが、本実施の形態のピストンでは、上記接合処理を施す部分の割合を調整し、断熱性を制御することとすれば、該断熱性が過度に高くなることもない。
【００６０】
以上説明したように、本実施の形態によれば、以下に記す効果が得られるようになる。
（１）低熱伝導部材３２に接合処理を部分的に施すようにしたことで、熱伝導を抑制する適度な空気層を形成することができ、燃料衝突部を良好に昇温し、燃料の蒸発を促すことができる。
【００６１】
（２）接合処理を施す部分の割合を変えるだけで、低熱伝導部材３２とピストン３０の本体部分との接合面間に形成される空気層を任意に調整できるため、所望とする適度な空気層を簡単に形成することができる。
【００６２】
なお、本実施の形態は、以下のようにその構成あるいはその製造方法を変更して実施することもできる。
・本実施の形態では、接合処理として低熱伝導部材３２の下面にアルミニウム合金を塗布するアルフィン処理を採用しているが、鋳込み材料と溶湯との密着性を向上する他の接合処理を施すように変更してもよい。
【００６３】
・また、鋳込みに際して予め低熱伝導部材３２に施される予接合処理として、例えば溶湯との親和性の低い材料を低熱伝導部材３２に塗布するなどして、ピストン３０本体部分との密着性を悪化させる処理を部分的に施すようにしてもよい。こうした場合にも、処理を施す割合により空気層の量を調整して燃料衝突部の断熱性を適宜に制御できるようになる。こうした処理は、低熱伝導材料と溶湯との密着性がそもそも高い場合などには、特に有効である。
【００６４】
・本実施の形態では、低熱伝導部材３２としてチタン系合金の焼結材を用いることとしたが、この低熱伝導部材３２は必ずしも焼結材である必要はない。もっとも同低熱伝導部材３２として焼結材を用い、その気孔率を第１の実施の形態と同様に調整することとすれば、上記部分的な接合処理によって形成される空気層と相まって、同低熱伝導部材３２の断熱性の制御も更に容易で自由度の高い物となる。
【００６５】
（第３の実施の形態）
次に、本発明を具体化した第３の実施の形態について、図４に基づき詳細に説明する。
【００６６】
本実施の形態にかかる筒内噴射式内燃機関のピストンにも、その頂部に凹状に窪んだ皿部が形成されており、同皿部の底面部分に低熱伝導部材が配設されている。本実施の形態では、この低熱伝導部材を下記のような工程でピストンの本体部分に接合することで、その接合面間に所望とする適度な空気層を形成するようにしている。
【００６７】
図４（ａ）〜（ｄ）は、本実施形態にかかる筒内噴射式内燃機関のピストンにおける低熱伝導部材の接合工程を順次示したものであり、以下、これら図４（ａ）〜（ｄ）を参照して、この低熱伝導部材の接合方法について説明する。。
【００６８】
まず、図４（ａ）に示すように、アルミニウム合金の鋳物によって、ピストン４０の本体部分を形成する。このピストン４０の頂面には、先の第１あるいは第２の実施の形態と同様に、凹状の皿部４１が形成されている。
【００６９】
続いて、図４（ｂ）に示すように、燃料噴射弁から噴射される燃料が吹き付けられることとなる皿部４１の底面部分に凹部４２を形成し、その凹部４２の内部に、図４（ｃ）に示すような態様で低熱伝導部材４３を載置する。この低熱伝導部材４３は、チタン系合金によって形成されており、板状に加工されている。また、この低熱伝導部材４３の下面及び同部材４３が配置される凹部４２の底面にはそれぞれ、それらの表面の粗さに応じた微小な凹凸が形成されている。そのため、図４（ｃ）に示すように低熱伝導部材４３を凹部４２上に載置した状態では、その接触面に微小な隙間が部分的に形成されている。
【００７０】
こうして低熱伝導部材４３を凹部４２に載置した後、図４（ｄ）に示すように、同低熱伝導部材４３の上方からチタン系合金の溶液を吹き付け、同低熱伝導部材４３をピストン４０の本体部分に接合する。そしてその後、必要に応じて凝固したチタン系合金４４の表面加工が施される。
【００７１】
以上の工程によって、ピストン４０の本体部分に低熱伝導部材４３を接合している。
本実施の形態ではこのように、上方からチタン系合金を溶射することで低熱伝導部材４３を接合しているため、同低熱伝導部材４３と凹部４２との接触面には、上記凹凸のために形成された隙間がそのまま残される。そして、この隙間が、低熱伝導部材４３からピストン４０の本体部分への熱伝導を適度に制御する空気層となる。そのため、この場合にも前述した燃料衝突部の良好な昇温が図られることとなり、燃料の蒸発が促されるようになる。
【００７２】
なお、こうした空気層の量は、低熱伝導部材４３の下面及び凹部４２の底面の表面の粗さを変えるといった加工精度の調整によって、簡単に設定することができる。そのため、所望するだけの適度の空気層を、簡単に形成することができるようになる。
【００７３】
またちなみに、上記低熱伝導部材４３はその断熱性が高すぎると、機関運転中に燃料衝突部が昇温し続けて高温となり過ぎてしまい、ノッキングが発生し易くなるなどの不具合が発生するが、本実施の形態のピストンでは、接触面の表面粗さの調整によって、断熱性を制御することとすれば、該断熱性が過度に高くなることもない。
【００７４】
以上説明したように、本実施の形態によれば、以下の優れた効果が得られるようになる。
（１）上方からチタン系合金を溶射して低熱伝導部材４３を接合することで、同低熱伝導部材４３と凹部４２との接触面に残された隙間が、同低熱伝導部材４３からピストン４０の本体部分への熱伝導を制御する適度な空気層となる。このため、燃料衝突部を良好に昇温して、燃料の蒸発を促すことができる。
【００７５】
（２）所望するだけの適度な空気層を、低熱伝導部材４３及び凹部４２の表面粗さを変えるだけで、簡単に形成することができる。
なお、この場合にも、上記低熱伝導部材４３として焼結材を用い、その気孔率を第１の実施の形態と同様に調整することとすれば、上記表面の粗さに応じて調整される空気層と相まって、同低熱伝導部材４３の断熱性の制御も更に容易で自由度の高い物となる。
【００７６】
（第４の実施の形態）
次に、本発明を具体化した第４の実施の形態について、図５及び図６に基づき説明する。
【００７７】
図５に、第４の実施の形態の筒内噴射式内燃機関のピストンの側部断面構造を示す。
同図５に示すように、本実施の形態にあっても、ピストン５０の皿部５１の底面には、先の第２の実施の形態に準じたかたちで、ピストン５０の本体部分の鋳造時に、低熱伝導部材６０が鋳込み配設されている。また、本実施の形態でも、ピストン５０の本体部分はアルミニウム合金によって形成されており、低熱伝導部材６０はチタン系合金によって形成されている。ただし、この低熱伝導部材６０は、
図６（ａ）に、上記低熱伝導部材６０をその下面側からみた平面構造を、図６（ｂ）に図６（ａ）のＢ−Ｂ線に沿った断面構造をそれぞれ示す。
【００７８】
これら図６（ａ）及び図６（ｂ）に示すように、低熱伝導部材６０において、ピストン５０の本体部分との接合面となる下面には、断面正方形をなす複数の窪み６１が等間隔ごとに形成されている。なお、本実施の形態では、窪み６１の断面の一辺は、隣接した窪み６１間の間隔と同じ長さとなっている。また、この窪み６１の深さは、断面の一辺の長さの２分の１となっている。
【００７９】
ところで、こうした鋳込みを行う際には通常、鋳込まれる材料の表面に「しぼ」と呼ばれる凹凸を形成し、鋳造材料との密着性を高める処理が行われることがある。しかしながら、この「しぼ」の凹凸の形状や大きさ、深さ、その間隔によっては、逆に鋳造材料の湯回りが悪化することが発明者らの実験によって確かめられている。そこで本実施の形態では、「しぼ」のこうした性質を利用して、作為的に溶湯の湯回り不良を発生させ、ピストン５０の本体部分と低熱伝導部材６０との界面に空気層が形成されるようにしている。
【００８０】
ここで、溶湯の湯回りを悪化させるための凹凸の形状は、鋳込まれる材料の溶湯に対する濡れ性などの各材料の特性によって異なっているが、本実施の形態のように窪み６１を断面正方形とした場合、その深さを断面の一辺の長さの２分の１以上とすることで、所望される程度の湯回り不良が生じることが発明者らの実験によって確かめられている。
【００８１】
こうした湯回り不良によって、ピストン５０の本体部分と低熱伝導部材６０との界面には、同低熱伝導部材６０からピストン５０の本体部分への熱伝導を制御する適度な空気層が形成される。そしてその結果、過剰な高温化を防止しながらも、燃料衝突面の良好な昇温が図られるようになる。
【００８２】
またちなみに、上記低熱伝導部材６０はその断熱性が高すぎると、機関運転中に燃料衝突部が昇温し続けて高温となり過ぎてしまい、ノッキングが発生し易くなるなどの不具合が発生するが、本実施の形態のピストンでは、窪み６１の形状などを適宜変更し、湯回り不良の程度を適宜調整して、断熱性を制御することとすれば、該断熱性が過度に高くなることもない。
【００８３】
以上説明したように、本実施の形態によれば、以下の優れた効果が得られるようになる。
（１）低熱伝導部材６０の下面に窪み６１を形成して、溶湯の湯回りを作為的に悪化させることで、同低熱伝導部材６０からピストン５０の本体部分への熱伝導を制御する適度な空気層が形成される。このため、燃料衝突部の昇温を良好に促進し、燃料の蒸発を促すことができる。
【００８４】
（２）窪み６１の形状（大きさ、深さ、間隔など）を変更して、湯回り不良の程度を調整することによって、所望するだけの適度な空気層を形成することができる。
【００８５】
なお、本実施の形態は、以下のようにその構成あるいはその製造方法を変更して実施することもできる。
・低熱伝導部材６０のピストン５０の本体部分との接合面に形成される窪みの形状は、上記のような断面正方形に限らず、適宜変更してもよい。例えば、図７に示すように、低熱伝導部材７０にその内面が球面をなす、いわゆるディンプル形状の窪み７１を形成するようにしてもよい。こうした場合、窪み７１の深さを、その内面の球面の半径よりも大きくすることで、所望とする適度な空気層が得られることが発明者らの実験によって確かめられている。
【００８６】
・更に、本実施の形態のように接合面に複数の窪み（凹部）を形成するだけでなく、複数の突起（凸部）を設けたり、縦横に走る溝を形成することによって、湯回り不良を作為的に発生させるようにしてもよい。
【００８７】
・そして、この場合にも、上記低熱伝導部材６０として焼結材を用い、その気孔率を第１の実施の形態と同様に調整することとすれば、上記湯回りを作為的に生じさせることで形成される空気層と相まって、同低熱伝導部材６０の断熱性の制御も更に容易で自由度の高い物となる。
【００８８】
その他、以上の各実施の形態について構成及びその作用、効果を説明したが、各実施の形態におけるピストンの本体部分や低熱伝導部材などの材料は、上記アルミニウム合金やチタン系合金などに限らず適宜に変更してもよい。
【００９５】
【発明の効果】
請求項１に記載の発明によれば、低熱伝導材料プレートとピストン本体との間の凹凸によって、それらの界面には適度な空気層が形成されるようになる。こうして形成された空気層によって、低熱伝導材料プレートからピストン本体への熱伝導は適度に抑制されるようになり、同低熱伝導材料プレートを適度に昇温し、燃料の蒸発を良好に促進することができるようになる。
【００９６】
上記界面に形成される空気層の量は、低熱伝導材料プレート及びピストン本体の当接面の粗さを変えるといった加工精度の調整によって簡単に調整できるため、その断熱性を制御し、低熱伝導材料の過剰な高温化を防止しながらも、機関の冷間運転時であれ、燃料の蒸発を良好に促進できるようになる。
【００９８】
鋳込みを行う際には、鋳込まれる材料の表面に凹凸を形成することで、溶湯との密着性を高める処理が施されることがあるが、この凹凸の形状を適宜調整することで溶湯の湯回りを逆に悪化させることができる。
【００９９】
上記界面に形成される空気層の量は、凹凸の形状を変更することで簡単に調整できるため、その断熱性を制御し、低熱伝導材料の過剰な高温化を防止しながらも、機関の冷間運転時であれ、燃料の蒸発を良好に促進できるようになる。
【０１００】
また、請求項２に記載の発明及び請求項３に記載の発明によれば、湯回り制御用の凹凸を各請求項にそれぞれ記載された形状とすることで、適度な湯回り不良が生じ、低熱伝導材料からピストン本体への熱伝導を適度に制御できるようになる。
【０１０７】
また、請求項４に記載の発明によれば、低熱伝導材料プレートが載置された凹部にその上方から低熱伝導材料を溶射し、これを凝固して同低熱伝導材料プレートをピストン本体に固定するようにしたことで、低熱伝導材料プレート及び凹部の載置面の凹凸によって適度な空気層が形成されるようになる。載置面の凹凸の割合を表面粗さの変更といった加工精度の調整により変更して上記空気層の量を調整することで、燃料衝突部の断熱性を簡単に制御でき、燃料衝突部の過剰な高温化を防止しながらも適度に昇温し、機関の冷間運転時であれ、燃料の蒸発を良好に促進することができるようになる。
【０１０８】
低熱伝導材料に湯回り制御用の凹凸を形成しておき、鋳込み時の湯回りを作為的に悪化させることで、同低熱伝導材料とピストン本体との接合界面に適度な空気層を形成することができる。湯回り制御用凹凸にて低熱伝導材料の断熱性を制御できるため、燃料衝突部の過剰な高温化を防止しながらも適度に昇温し、機関の冷間運転時であれ、燃料の蒸発を良好に促進することができるようになる。
【０１０９】
請求項５及び請求項６に記載の発明によれば、湯回り制御用の凹凸を各請求項にそれぞれ記載された形状とすることで、所望とする適度な湯回り不良が生じ、適量の空気層が形成されるため、低熱伝導材料からピストン本体への熱伝導を適度に制御できるようになる。
【０１１１】
【図面の簡単な説明】
【図１】本発明のピストンの第１実施形態についてその周辺の断面構造を示す断面図。
【図２】同第１実施形態にかかるピストンの断面構造を示す断面図。
【図３】本発明のピストンの第２実施形態について、その断面構造を示す断面図。
【図４】本発明のピストンの第３実施形態について、その製造手順を示す断面図。
【図５】本発明のピストンの第４実施形態について、その断面構造を示す断面図。
【図６】同ピストンの低熱伝導部材の平面構造及び断面構造をそれぞれ示す平面図及び断面図。
【図７】上記低熱伝導部材の変形例を示す平面図及び断面図。
【符号の説明】
１０…シリンダ、１１…燃焼室、１２…吸気ポート、１３…燃料噴射弁、１４点火プラグ、２０，３０，４０，５０…ピストン、２１，３１，４１，５１…皿部、２２，３２，４３，６０，７０…低熱伝導部材、３３…接合処理が施された部分、４２…凹部、４４…溶射チタン系合金、６１，７１…窪み。
【図１】
0003551801.tif 000002
【図２】
0003551801.tif 000003
【図３】
0003551801.tif 000004
【図４】
0003551801.tif 000005
【図５】
0003551801.tif 000006
【図６】
0003551801.tif 000007
【図７】
0003551801.tif 000008